(57)【要約】      （修正有）【課題】従来のＷＧ系金合金と同じ白色系の色調を有する安価な審美性を損なわない、宝飾用として優れた合金であって、溶解・鋳造時に酸化抑制、耐硫化性向上、流動性向上、鋳巣の発生低減などを実現した実用性に富んだ金合金を提供する。【解決手段】重量比で、Ａｕ２０．８％、Ｐｄ８〜２８％、Ａｇ４０〜５５％、Ｃｕ５〜２５％、さらにＺｎおよびまたはＳｎを０．５〜５％含有としたことを特徴とする宝飾用Ｋ５低カラット白色金合金。【選択図】なし【特許請求の範囲】
【請求項１】
重量比で、Ａｕ２０．８％、Ｐｄ８〜２８％、Ａｇ４０〜５５％、Ｃｕ５〜２５％としたことを特徴とする宝飾用Ｋ５低カラット白色金合金。
【請求項２】
重量比で、Ａｕ２０．８％、Ｐｄ８〜２８％、Ａｇ４０〜５５％、Ｃｕ５〜２５％、残りをＺｎとしたことを特徴とする宝飾用Ｋ５低カラット白色金合金。
【請求項３】
重量比で、Ｚｎ０．５〜５％である前記請求項２記載の宝飾用Ｋ５低カラット白色金合金。  
【請求項４】
重量比で、Ａｕ２０．８％、Ｐｄ８〜２８％、Ａｇ４０〜５５％、Ｃｕ５〜２５％、残りをＳｎとしたことを特徴とする宝飾用Ｋ５低カラット白色金合金。
【請求項５】
重量比で、Ｓｎ０．５〜５％である前記請求項４記載の宝飾用Ｋ５低カラット白色金合金。  
【請求項６】
重量比で、Ａｕ２０．８％、Ｐｄ８〜２８％、Ａｇ４０〜５５％、Ｃｕ５〜２５％、残Ｚｎ、Ｓｎとしたことを特徴とする宝飾用Ｋ５低カラット白色金合金。
【請求項７】
重量比で、Ｚｎ及びＳｎが夫々０．５〜３％である前記請求項６記載の宝飾用Ｋ５低カラット白色金合金。
【発明の詳細な説明】
【技術分野】
【０００１】
本発明は指輪、ネックレス、ブロ−チ、イヤリング、ピアス、タイ止め等のＫ５合金を素材とする加工材、キャスト材として使用することができる宝飾用白色低カラット金合金に関するものである。
【背景技術】
【０００２】
従来の金系宝飾材料は、Ｋ１８、Ｋ１４、Ｋ１０、Ｋ９等、金量が重量比で３７．５〜７５％のものが知られている。又、これらの黄色系合金の他に白色系としたホワイトゴ−ルド（ＷＧ）金合金やＰｔ系合金が知られている。
【０００３】
しかしながら、上述した各カラットの金合金及びＰｔ系合金は、価格的に高価であり、普及には困難を伴うものであった。即ち、これらの合金材料からなる各種の宝飾品は、高級品として年配者の購買・使用が多く、特に購買層が限定されてしまうという問題が指摘されている。
【０００４】
又、宝飾材料に対する色調の要求も多様化しており、本来の黄色系合金に対し、淡いピンク系が要求されたり、特に最近では白色系が好まれる等、従来の材料技術では宝飾品としてのかかる要求に対応できないことが多い。
【０００５】
更に、近年では、Ａｕ、Ｐｔ、Ｐｄ、Ａｇ等の地金価格の高騰により、従来の合金成分では更に普及が困難になってきているという問題が生じている。
【発明の開示】
【発明が解決しようとする課題】
【０００６】
本発明は、上記の問題を解決するためになされたものであり、多様化した要求に対応することで、安価な審美性を損なわず、特に宝飾用に優れた白色金合金を提供することを目的とするものである。
【課題を解決するための手段】
【０００７】
本発明の第１（請求項１）の要旨は、重量比で、Ａｕ２０．８％、Ｐｄ８〜２８％、Ａｇ４０〜５５％、Ｃｕ５〜２５％好ましくは１０〜２５％としたことを特徴とする宝飾用Ｋ５低カラット白色金合金にかかるものである。
【０００８】
本発明の第２の要旨（請求項２）は、重量比で、Ａｕ２０．８％、Ｐｄ８〜２８％、Ａｇ４０〜５５％、Ｃｕ５〜２５％好ましくは１０〜２５％、残りをＺｎとしたことを特徴とする宝飾用Ｋ５低カラット白色金合金にかかるものである。
【０００９】
本発明の第３（請求項４）の要旨は、重量比で、Ａｕ２０．８％、Ｐｄ８〜２８％、Ａｇ４０〜５５％、Ｃｕ５〜２５％好ましくは１０〜２５％、残りをＳｎとしたことを特徴とする宝飾用Ｋ５低カラット白色金合金にかかるものである。
【００１０】
本発明の第４（請求項６）の要旨は、重量比で、Ａｕ２０．８％、Ｐｄ８〜２８％、Ａｇ４０〜５５％、Ｃｕ５〜２５％好ましくは１０〜２５％、残りをＺｎとＳｎとしたことを特徴とする宝飾用Ｋ５低カラット白色金合金にかかるものである。
【発明の効果】
【００１１】
本発明は以上の構成を有するものであり、従来のＷＧ系金合金と同じ白色系の色調を有する安価な審美性を損なわない、特に宝飾用に優れた白色金合金を提供できることとなったものである。しかも、かかる金合金の溶解・鋳造時の脱酸、耐硫化性、流動性、鋳巣の発生等の諸課題をクリアし、直ちに実用性に供することができる合金を提供できたものである。
【発明を実施するための最良の形態】
【００１２】
本発明の基本合金の形態はいわゆるＫ５金合金であり、重量比でＡｕ２０．８％とした比較的安価な金合金の改良にかかるものである。即ち、重量比Ａｕ２０．８％に対して重量比でＰｄ８〜２８％、Ａｇ４０〜５５％、Ｃｕ５〜２５％好ましくは１０〜２５％の組成を有する金合金（請求項１）にかかるものである。かかるＡｕ−Ｐｄ−Ａｇ−Ｃｕの基本組成では、従来のＷＧ系金合金と同じ白色系の色調を有する合金が得られることが判明し、白色を呈する金合金として多様化した要求に対応できることとなったものである。
【００１３】
更に言えば、この合金の基本は、重量比Ａｕ２０．８％で、Ａｕ−Ａｇ−Ｃｕの従来の金合金にＰｄが添加されていることである。Ｐｄの添加は金色を脱色し、白色化する効果と、合金中の含有量が最も多いＡｇの耐硫化性向上の役割がある。Ｐｄが重量比で８％以下では脱色の効果が小さく、又２８％を越えると、Ｐｄのガス吸収という特性から鋳巣の発生が見られる。又、Ｐｄの添加は耐硫化性向上の効果があり、この合金においてＡｇ対Ｐｄの割合を考慮すると重量比２８％を上限とした。このように、Ｐｄの添加は脱色と耐硫化性の向上に寄与し、低カラット金合金の最大の問題点である変色の防止に効果があることが確認された。
【００１４】
尚、Ｃｕの添加は、合金の機械的特性向上に寄与し、硬さを増すことが確認された。重量比Ｃｕ５〜２５％好ましくは１０〜２５％とした理由は、５％以下では機械的特性に効果が期待できず、２５％を越えると鋳造性、色調に問題が出ることが確認された。このＣｕの添加は融点の降下に影響を及ぼし、Ａｇ−Ｃｕ合金においては共晶合金として知られている。
【００１５】
請求項２、請求項４、請求項６の発明にあっては、請求項１の発明、即ち重量比Ａｕ２０．８％に対して重量比でＰｄ８〜２８％、Ａｇ４０〜５５％、Ｃｕ５〜２５％好ましくは１０〜２５％の組成に対して残りをＺｎ及び／又はＳｎを添加して合金とした発明である。
【００１６】
Ｚｎの添加（請求項２）の発明にあっては、請求項１の基本合金の溶解・鋳造時の脱酸効果を発揮させるためにＺｎを添加するものであって、Ｚｎの添加の効果は特に溶解中に生成するＣｕの酸化を抑制する効果がある。尚、実際のＺｎの量は０．５〜５％程度（請求項３）である。
【００１７】
Ｓｎの添加（請求項４）の発明にあっては、請求項１の基本合金の鋳造時の溶湯の流れを促進するためにＳｎを添加するものであり、Ｓｎの添加により優れた流動性能の向上がみられた。尚、実際のＳｎの量は０．５〜５％程度（請求項５）である。
【００１８】
更に、Ｚｎ及びＳｎを添加（請求項６）した発明では、鋳巣の発生、なめられが減少したことが確認された。尚、実際のＺｎ及びＳｎの量は夫々０．５〜３％程度（請求項７）である。
【実施例】
【００１９】
（合金組成）
重量比で、Ａｕ２０．８％、Ｐｄ２０．０％、Ａｇ５２％、Ｃｕ６％とし、合金の溶解・鋳造時の脱酸効果を発揮させるためにＺｎを１．２％添加した。
【００２０】
『色調試験』
得られた合金の色調を目視試験した。通常のＫ５合金は黄（金）色が濃く出ているが、本発明で得られた合金は通常のＫ５合金と比べて白色系の色彩が付与されている。
【００２１】
『変色試験』
宝飾材料の変色試験はＪＩＳ等には特に規定されていないために、ＪＩＳＴ６１１３歯科鋳造用１４カラット金合金の試験法に基づき試験した。試験片を３７±２℃で０．１％硫化ナトリウム溶液５０ｍｌ中に７２時間全浸漬した後、変色の状態を調べた。
【００２２】
測定結果、明度（Ｌ）は平均値Ｌ＝１１．４（ｎ＝６）、彩度（ａ、ｂ）は平均値ａ＝−５．７、ｂ＝５．１（ｎ＝６）であり、明度（Ｌ値）８以上、彩度（ａ値、ｂ値）６以下であり歯科材料の規格値ではあるがクリアーした。
【産業上の利用可能性】
【００２３】
従来のＷＧ系金合金と同じ白色系の色調を有する安価な審美性を損なわない、宝飾用に優れた白色金合金を提供できることとなったもので、しかも、かかる金合金の溶解・鋳造時の脱酸、耐硫化性、流動性、鋳巣の発生等の諸課題をクリアしたものであり、色合いについてはメッキの必要性はなく、変色も認められず、宝飾用合金としてその実用価値は極めて高い。